ПОРИСТАЯ МЕМБРАНА ИЗ ВИНИЛИДЕНФТОРИДНОЙ СМОЛЫ И СПОСОБ ЕЕ ПОЛУЧЕНИЯ

1. Пористая мембрана, изготовленная из винилиденфторидной смолы с пределом пропускания частиц не менее 0,2 мкм, включающая в себя первую поверхность и вторую поверхность, противолежащие друг другу, при этом первая поверхность имеет микропоры круглой или овальной формы со средним соотношением между большой осью и малой осью в пределах от 1:1 до 5:1, а вторая поверхность имеет микропоры по существу щелевидной формы со средним соотношением между большой осью и малой осью не менее 5:1.
2. Пористая мембрана по п.1, содержащая, дополнительно к винилиденфторидной смоле, гидрофильную смолу в виде смешанного полимера, содержащего винилиденфторидную смолу в количестве от 90 до 99 мас.% и гидрофильную смолу в количестве от 1 до 10 мас.%.
3. Пористая мембрана по п.2, где гидрофильная смола является винилпирролидоновой смолой.
4. Пористая мембрана по п.1, представляющая собой половолоконную мембрану.
5. Пористая мембрана по п.4, где первая поверхность, имеющая микропоры круглой или овальной формы со средним соотношением между большой осью и малой осью в пределах от 1:1 до 5:1, является наружной поверхностью половолоконной мембраны, а вторая поверхность, имеющая микропоры по существу щелевидной формы со средним соотношением между большой осью и малой осью не менее 5:1, является внутренней поверхностью половолоконной мембраны.
6. Способ получения пористой мембраны, изготовленной из винилиденфторидной смолы, включающий:
охлаждение исходного раствора для изготовления пористой мембраны, содержащего винилиденфторидную смолу, растворитель, неорганические частицы и агент, вызывающий агрегацию, в котором неорганические частицы и агент, вызывающий агрегацию, имеют сродство, а растворитель и агент, вызывающий агрегацию, являются несмешивающимися друг с другом или имеют высшую критическую температуру растворения, для индуцирования разделения фаз с последующим отверждением; и
вытягивание пористой мембраны перед полным извлечением растворителя, неорганических частиц и агента, вызывающего агрегацию.
7. Способ по п.6, отличающийся тем, что растворитель является водорастворимым растворителем.
8. Способ по п.6, отличающийся тем, что пористая мембрана изготовлена из смешанного полимера, содержащего винилиденфторидную смолу в количестве от 90 до 99 мас.% и гидрофильную смолу в количестве от 1 до 10 мас.%.
9. Способ по п.8, отличающийся тем, что гидрофильная смола является винилпирролидоновой смолой.
10. Способ по п.6, отличающийся тем, что пористая мембрана является половолоконной мембраной.
11. Способ по п.10, отличающийся тем, что первая поверхность, имеющая микропоры круглой или овальной формы со средним соотношением между большой осью и малой осью в пределах от 1:1 до 5:1, является наружной поверхностью половолоконной мембраны, а вторая поверхность, имеющая микропоры по существу щелевидной формы со средним соотношением между большой осью и малой осью не менее 5:1, является внутренней поверхностью половолоконной мембраны.